(57)【要約】【課題】成形後の柔軟性に優れる樹脂化合物を提供すること。【解決手段】脂肪族ポリエステルおよび／又は脂肪族ポリアミドと、前記脂肪族ポリエステルおよび／又は前記脂肪族ポリアミド１００質量部に対する組成比が０．１質量部以上５質量部以下の下記一般式（１）で表される芳香族化合物と、の結合体からなる樹脂化合物。    一般式（１）     (Ｘ)−(ＣＨ２ＯＨ)ｎ（一般式（１）中、Ｘは芳香環を１つ以上含むｎ価の基を表し、ｎは２以上１０以下の整数を表す。）【選択図】なし【特許請求の範囲】
【請求項１】
脂肪族ポリエステルおよび／又は脂肪族ポリアミドと、
前記脂肪族ポリエステルおよび／又は前記脂肪族ポリアミド１００質量部に対する組成比が０．１質量部以上５質量部以下の下記一般式（１）で表される芳香族化合物と、
の結合体からなる樹脂化合物。
一般式（１）     (Ｘ)−(ＣＨ２ＯＨ)ｎ
（一般式（１）中、Ｘは芳香環を１つ以上含むｎ価の基を表し、ｎは２以上１０以下の整数を表す。）
【請求項２】
前記芳香族化合物は、前記一般式（１）におけるヒドロキシメチル基の少なくとも１つが、前記Ｘで表される基における芳香環に直接結合した芳香族化合物である請求項１に記載の樹脂化合物。
【請求項３】
前記芳香族化合物は、下記一般式（２）で表される芳香族化合物、下記一般式（３）で表される芳香族化合物、及び下記一般式（４）で表される芳香族化合物から選ばれる少なくとも１種である請求項１又は請求項２に記載の樹脂化合物。
【化１】
2013129710.tif 000021
（一般式（２）中、Ｒ１は水素原子又は置換基を表し、ｍは２以上６以下の整数を表す。
一般式（３）中、Ｒ２、Ｒ３、Ｒ４及びＲ５はそれぞれ独立に水素原子又は置換基を表し、ｐ及びｑはそれぞれ独立に１以上５以下の整数を表し、ｒは０以上１０以下の整数を表す。
一般式（４）中、Ｒ６、Ｒ７、Ｒ８、Ｒ９、Ｒ１０、Ｒ１１、Ｒ１２、Ｒ１３、Ｒ１４、Ｒ１５、Ｒ１６、Ｒ１７、Ｒ１８及びＲ１９はそれぞれ独立に水素原子又は置換基を表し、ｄ及びｆはそれぞれ独立に１以上５以下の整数を表し、ｅ及びｇはそれぞれ独立に０以上５以下の整数を表し、ｈ、ｉ、ｊ及びｋはそれぞれ独立に０以上１０以下の整数を表す。ただし、ｄとｅとｆとｇとの合計は１０以下である。）
【請求項４】
脂肪族ポリエステルおよび／又は脂肪族ポリアミドと、前記脂肪族ポリエステルおよび／又は前記脂肪族ポリアミド１００質量部に対する組成比が０．１質量部以上５質量部以下の下記一般式（１）で表される芳香族化合物と、の結合体からなる樹脂化合物と、
縮合リン酸エステルと、
を含有する樹脂組成物。
一般式（１）     (Ｘ)−(ＣＨ２ＯＨ)ｎ
（一般式（１）中、Ｘは芳香環を１つ以上含むｎ価の基を表し、ｎは２以上１０以下の整数を表す。）
【請求項５】
前記芳香族化合物は、前記一般式（１）におけるヒドロキシメチル基の少なくとも１つが、前記Ｘで表される基における芳香環に直接結合した芳香族化合物である請求項４に記載の樹脂組成物。
【請求項６】
前記芳香族化合物は、下記一般式（２）で表される芳香族化合物、下記一般式（３）で表される芳香族化合物、及び下記一般式（４）で表される芳香族化合物から選ばれる少なくとも１種である請求項４又は請求項５に記載の樹脂組成物。
【化２】
2013129710.tif 000022
（一般式（２）中、Ｒ１は水素原子又は置換基を表し、ｍは２以上６以下の整数を表す。
一般式（３）中、Ｒ２、Ｒ３、Ｒ４及びＲ５はそれぞれ独立に水素原子又は置換基を表し、ｐ及びｑはそれぞれ独立に１以上５以下の整数を表し、ｒは０以上１０以下の整数を表す。
一般式（４）中、Ｒ６、Ｒ７、Ｒ８、Ｒ９、Ｒ１０、Ｒ１１、Ｒ１２、Ｒ１３、Ｒ１４、Ｒ１５、Ｒ１６、Ｒ１７、Ｒ１８及びＲ１９はそれぞれ独立に水素原子又は置換基を表し、ｄ及びｆはそれぞれ独立に１以上５以下の整数を表し、ｅ及びｇはそれぞれ独立に０以上５以下の整数を表し、ｈ、ｉ、ｊ及びｋはそれぞれ独立に０以上１０以下の整数を表す。ただし、ｄとｅとｆとｇとの合計は１０以下である。）
【請求項７】
脂肪族ポリエステルおよび／又は脂肪族ポリアミドと、
前記脂肪族ポリエステルおよび／又は前記脂肪族ポリアミド１００質量部に対する組成比が０．１質量部以上５質量部以下の下記一般式（１）で表される芳香族化合物と、
の結合体からなる樹脂化合物を含有する樹脂成形体。
一般式（１）     (Ｘ)−(ＣＨ２ＯＨ)ｎ
（一般式（１）中、Ｘは芳香環を１つ以上含むｎ価の基を表し、ｎは２以上１０以下の整数を表す。）
【請求項８】
前記芳香族化合物は、前記一般式（１）におけるヒドロキシメチル基の少なくとも１つが、前記Ｘで表される基における芳香環に直接結合した芳香族化合物である請求項７に記載の樹脂成形体。
【請求項９】
前記芳香族化合物は、下記一般式（２）で表される芳香族化合物、下記一般式（３）で表される芳香族化合物、及び下記一般式（４）で表される芳香族化合物から選ばれる少なくとも１種である請求項７又は請求項８に記載の樹脂成形体。
【化３】
2013129710.tif 000023
（一般式（２）中、Ｒ１は水素原子又は置換基を表し、ｍは２以上６以下の整数を表す。
一般式（３）中、Ｒ２、Ｒ３、Ｒ４及びＲ５はそれぞれ独立に水素原子又は置換基を表し、ｐ及びｑはそれぞれ独立に１以上５以下の整数を表し、ｒは０以上１０以下の整数を表す。
一般式（４）中、Ｒ６、Ｒ７、Ｒ８、Ｒ９、Ｒ１０、Ｒ１１、Ｒ１２、Ｒ１３、Ｒ１４、Ｒ１５、Ｒ１６、Ｒ１７、Ｒ１８及びＲ１９はそれぞれ独立に水素原子又は置換基を表し、ｄ及びｆはそれぞれ独立に１以上５以下の整数を表し、ｅ及びｇはそれぞれ独立に０以上５以下の整数を表し、ｈ、ｉ、ｊ及びｋはそれぞれ独立に０以上１０以下の整数を表す。ただし、ｄとｅとｆとｇとの合計は１０以下である。）
【請求項１０】
さらに、縮合リン酸エステルを含有する請求項７〜請求項９のいずれか１項に記載の樹脂成形体。
【請求項１１】
射出成形により成形されてなる請求項７〜請求項１０のいずれか１項に記載の樹脂成形体。
【発明の詳細な説明】
【技術分野】
【０００１】
本発明は、樹脂化合物、樹脂組成物、及び樹脂成形体に関する。
【背景技術】
【０００２】
従来、樹脂組成物として種々のものが提供され、各種用途に使用されている。特に家電製品や自動車の各種部品、筐体等に使用され、また事務機器、電子電気機器の筐体などの部品にも樹脂組成物が使用されている。
【０００３】
例えば、特許文献１には、「数平均分子量が１０，０００〜３００，０００の範囲にある融点９０℃以上の結晶性ポリマー（Ａ）１００重量部に対して、活性エネルギー線照射により該結晶性ポリマー（Ａ）の分子鎖を拘束できる架橋性モノマー（Ｂ）０．１〜３０重量部を配合してなる架橋性樹脂組成物」が提案されている。
【先行技術文献】
【特許文献】
【０００４】
【特許文献１】特開平１０−１４７７２０号公報
【発明の概要】
【発明が解決しようとする課題】
【０００５】
本発明の課題は、成形後の柔軟性に優れる樹脂化合物を提供することである。
【課題を解決するための手段】
【０００６】
上記課題は、以下の手段により解決される。即ち、
請求項１に係る発明は、
脂肪族ポリエステルおよび／又は脂肪族ポリアミドと、
前記脂肪族ポリエステルおよび／又は前記脂肪族ポリアミド１００質量部に対する組成比が０．１質量部以上５質量部以下の下記一般式（１）で表される芳香族化合物と、
の結合体からなる樹脂化合物。
一般式（１）     (Ｘ)−(ＣＨ２ＯＨ)ｎ
一般式（１）中、Ｘは芳香環を１つ以上含むｎ価の基を表し、ｎは２以上１０以下の整数を表す。
【０００７】
請求項２に係る発明は、
前記芳香族化合物が、前記一般式（１）におけるヒドロキシメチル基の少なくとも１つが、前記Ｘで表される基における芳香環に直接結合した芳香族化合物である請求項１に記載の樹脂化合物。
【０００８】
請求項３に係る発明は、
前記芳香族化合物が、下記一般式（２）で表される芳香族化合物、下記一般式（３）で表される芳香族化合物、及び下記一般式（４）で表される芳香族化合物から選ばれる少なくとも１種である請求項１又は請求項２に記載の樹脂化合物。
【０００９】
【化１】
2013129710.tif 000002
【００１０】
一般式（２）中、Ｒ１は水素原子又は置換基を表し、ｍは２以上６以下の整数を表す。
一般式（３）中、Ｒ２、Ｒ３、Ｒ４及びＲ５はそれぞれ独立に水素原子又は置換基を表し、ｐ及びｑはそれぞれ独立に１以上５以下の整数を表し、ｒは０以上１０以下の整数を表す。
一般式（４）中、Ｒ６、Ｒ７、Ｒ８、Ｒ９、Ｒ１０、Ｒ１１、Ｒ１２、Ｒ１３、Ｒ１４、Ｒ１５、Ｒ１６、Ｒ１７、Ｒ１８及びＲ１９はそれぞれ独立に水素原子又は置換基を表し、ｄ及びｆはそれぞれ独立に１以上５以下の整数を表し、ｅ及びｇはそれぞれ独立に０以上５以下の整数を表し、ｈ、ｉ、ｊ及びｋはそれぞれ独立に０以上１０以下の整数を表す。ただし、ｄとｅとｆとｇとの合計は１０以下である。
【００１１】
請求項４に係る発明は、
脂肪族ポリエステルおよび／又は脂肪族ポリアミドと、前記脂肪族ポリエステルおよび／又は前記脂肪族ポリアミド１００質量部に対する組成比が０．１質量部以上５質量部以下の下記一般式（１）で表される芳香族化合物と、の結合体からなる樹脂化合物と、
縮合リン酸エステルと、
を含有する樹脂組成物。
一般式（１）     (Ｘ)−(ＣＨ２ＯＨ)ｎ
一般式（１）中、Ｘは芳香環を１つ以上含むｎ価の基を表し、ｎは２以上１０以下の整数を表す。
【００１２】
請求項５に係る発明は、
前記芳香族化合物が、前記一般式（１）におけるヒドロキシメチル基の少なくとも１つが、前記Ｘで表される基における芳香環に直接結合した芳香族化合物である請求項４に記載の樹脂組成物。
【００１３】
請求項６に係る発明は、
前記芳香族化合物が、下記一般式（２）で表される芳香族化合物、下記一般式（３）で表される芳香族化合物、及び下記一般式（４）で表される芳香族化合物から選ばれる少なくとも１種である請求項４又は請求項５に記載の樹脂組成物。
【００１４】
【化２】
2013129710.tif 000003
【００１５】
一般式（２）中、Ｒ１は水素原子又は置換基を表し、ｍは２以上６以下の整数を表す。
一般式（３）中、Ｒ２、Ｒ３、Ｒ４及びＲ５はそれぞれ独立に水素原子又は置換基を表し、ｐ及びｑはそれぞれ独立に１以上５以下の整数を表し、ｒは０以上１０以下の整数を表す。
一般式（４）中、Ｒ６、Ｒ７、Ｒ８、Ｒ９、Ｒ１０、Ｒ１１、Ｒ１２、Ｒ１３、Ｒ１４、Ｒ１５、Ｒ１６、Ｒ１７、Ｒ１８及びＲ１９はそれぞれ独立に水素原子又は置換基を表し、ｄ及びｆはそれぞれ独立に１以上５以下の整数を表し、ｅ及びｇはそれぞれ独立に０以上５以下の整数を表し、ｈ、ｉ、ｊ及びｋはそれぞれ独立に０以上１０以下の整数を表す。ただし、ｄとｅとｆとｇとの合計は１０以下である。
【００１６】
請求項７に係る発明は、
脂肪族ポリエステルおよび／又は脂肪族ポリアミドと、
前記脂肪族ポリエステルおよび／又は前記脂肪族ポリアミド１００質量部に対する組成比が０．１質量部以上５質量部以下の下記一般式（１）で表される芳香族化合物と、
の結合体からなる樹脂化合物を含有する樹脂成形体。
一般式（１）     (Ｘ)−(ＣＨ２ＯＨ)ｎ
一般式（１）中、Ｘは芳香環を１つ以上含むｎ価の基を表し、ｎは２以上１０以下の整数を表す。
【００１７】
請求項８に係る発明は、
前記芳香族化合物が、前記一般式（１）におけるヒドロキシメチル基の少なくとも１つが、前記Ｘで表される基における芳香環に直接結合した芳香族化合物である請求項７に記載の樹脂成形体。
【００１８】
請求項９に係る発明は、
前記芳香族化合物が、下記一般式（２）で表される芳香族化合物、下記一般式（３）で表される芳香族化合物、及び下記一般式（４）で表される芳香族化合物から選ばれる少なくとも１種である請求項７又は請求項８に記載の樹脂成形体。
【００１９】
【化３】
2013129710.tif 000004
【００２０】
一般式（２）中、Ｒ１は水素原子又は置換基を表し、ｍは２以上６以下の整数を表す。
一般式（３）中、Ｒ２、Ｒ３、Ｒ４及びＲ５はそれぞれ独立に水素原子又は置換基を表し、ｐ及びｑはそれぞれ独立に１以上５以下の整数を表し、ｒは０以上１０以下の整数を表す。
一般式（４）中、Ｒ６、Ｒ７、Ｒ８、Ｒ９、Ｒ１０、Ｒ１１、Ｒ１２、Ｒ１３、Ｒ１４、Ｒ１５、Ｒ１６、Ｒ１７、Ｒ１８及びＲ１９はそれぞれ独立に水素原子又は置換基を表し、ｄ及びｆはそれぞれ独立に１以上５以下の整数を表し、ｅ及びｇはそれぞれ独立に０以上５以下の整数を表し、ｈ、ｉ、ｊ及びｋはそれぞれ独立に０以上１０以下の整数を表す。ただし、ｄとｅとｆとｇとの合計は１０以下である。
【００２１】
請求項１０に係る発明は、
さらに、縮合リン酸エステルを含有する請求項７〜請求項９のいずれか１項に記載の樹脂成形体。
【００２２】
請求項１１に係る発明は、
射出成形により成形されてなる請求項７〜請求項１０のいずれか１項に記載の樹脂成形体。
【発明の効果】
【００２３】
請求項１に係る発明によれば、前記一般式（１）で表される芳香族化合物と脂肪族ポリエステル又は脂肪族ポリアミドとの組成比が上記特定の範囲でない場合に比べ、成形後の柔軟性に優れる樹脂化合物が提供される。
請求項２に係る発明によれば、前記一般式（１）で表される芳香族化合物が上記特定の芳香族化合物でない場合に比べ、成形後の熱耐性に優れる樹脂化合物が提供される。
請求項３に係る発明によれば、前記一般式（１）で表される芳香族化合物が上記特定の芳香族化合物でない場合に比べ、成形後の柔軟性により優れる樹脂化合物が提供される。
【００２４】
請求項４に係る発明によれば、従来公知の難燃剤のなかで縮合リン酸エステルでない難燃剤を含有する場合に比べ、成形後の機械的強度に優れる樹脂組成物が提供される。
請求項５に係る発明によれば、前記一般式（１）で表される芳香族化合物が上記特定の芳香族化合物でない場合に比べ、成形後の熱耐性に優れる樹脂組成物が提供される。
請求項６に係る発明によれば、前記一般式（１）で表される芳香族化合物が上記特定の芳香族化合物でない場合に比べ、成形後の柔軟性に優れる樹脂組成物が提供される。
【００２５】
請求項７に係る発明によれば、前記一般式（１）で表される芳香族化合物と脂肪族ポリエステル又は脂肪族ポリアミドとの組成比が上記特定の範囲でない場合に比べ、柔軟性に優れる樹脂成形体が提供される。
請求項８に係る発明によれば、前記一般式（１）で表される芳香族化合物が上記特定の芳香族化合物でない場合に比べ、熱耐性に優れる樹脂成形体が提供される。
請求項９に係る発明によれば、前記一般式（１）で表される芳香族化合物が上記特定の芳香族化合物でない場合に比べ、柔軟性により優れる樹脂成形体が提供される。
【００２６】
請求項１０に係る発明によれば、従来公知の難燃剤のなかで縮合リン酸エステルでない難燃剤を含有する場合に比べ、機械的強度に優れる樹脂成形体が提供される。
【００２７】
請求項１１に係る発明によれば、自由な形状が実現された樹脂成形体が提供される。
【図面の簡単な説明】
【００２８】
【図１】本実施形態に係る樹脂成形体を備える電子・電気機器の部品の一例を示す模式図である。
【図２】実施例５で得た樹脂化合物の吸収スペクトルを示す図である。
【図３】実施例１８で得た樹脂化合物の吸収スペクトルを示す図である。
【発明を実施するための形態】
【００２９】
以下、本発明の樹脂化合物、樹脂組成物及び樹脂成形体の一例である実施形態について説明する。
【００３０】
＜樹脂化合物＞
本実施形態に係る樹脂化合物は、脂肪族ポリエステルおよび／又は脂肪族ポリアミドと、下記一般式（１）で表される芳香族化合物（単に「芳香族化合物」とも称する）とが、前記脂肪族ポリエステルおよび／又は前記脂肪族ポリアミド１００質量部に対して前記芳香族化合物０．１質量部以上５質量部以下の組成比で結合した結合体からなる樹脂化合物である。
一般式（１）     (Ｘ)−(ＣＨ２ＯＨ)ｎ
一般式（１）中、Ｘは芳香環を１つ以上含むｎ価の基を表し、ｎは２以上１０以下の整数を表す。
【００３１】
本実施形態に係る樹脂化合物では、上記構成により、成形後の柔軟性に優れる樹脂化合物が実現される。
この理由は定かではないが、以下に示す理由によるものと考えられる。
【００３２】
前記芳香族化合物は、前記一般式（１）におけるヒドロキシメチル基（−ＣＨ２ＯＨ）を介して脂肪族ポリエステルおよび／又は脂肪族ポリアミドの分子末端のカルボキシル基と共有結合し、更に、前記一般式（１）における別のヒドロキシメチル基を介して脂肪族ポリエステルおよび／又は脂肪族ポリアミドが有するカルボニル基にイオン結合的に配位して架橋に類した構造（「疑似架橋構造」と表現することがある）を形成すると考えられる。
上記の疑似架橋構造は、前記芳香族化合物と脂肪族ポリエステルおよび／又は脂肪族ポリアミドとを柔軟に繋ぎ、その結果、成形後の柔軟性に優れる樹脂化合物が実現されると考えられる。
【００３３】
また、前記芳香族化合物は、芳香環と、芳香環に直接結合又は間接的に結合したメチレン基を有することから、比較的剛直な構造と比較的柔軟な構造の繰り返しが形成され、その結果、成形後の柔軟性に優れる樹脂化合物が実現されると考えられる。
【００３４】
さらに、本実施形態に係る樹脂化合物では、前記芳香族化合物に由来する構造単位が有する芳香環が、当該構造単位のヒドロキシメチル基及び、脂肪族ポリエステルおよび／又は脂肪族ポリアミドに由来する構造単位と作用し、樹脂化合物の成形体に火がついた場合に成形体表面に炭化層を形成しやすく、その結果、それ以上の燃焼をくい止めると考えられる。したがって、本実施形態に係る樹脂化合物によれば、成形後の難燃性に優れる樹脂化合物が実現されると考えられる。
【００３５】
前記芳香族化合物と、脂肪族ポリエステルおよび／又は脂肪族ポリアミドとは、前述のように疑似架橋構造を形成すると考えられる。
そのため、前記芳香族化合物に由来する構造単位は、脂肪族ポリエステルおよび／又は脂肪族ポリアミドに由来する構造単位の全体にわたって分布すると考えられる。その結果、前記芳香族化合物によって付与される特性は、樹脂化合物全体にわたって実現されるものと考えられる。
【００３６】
本実施形態に係る樹脂化合物は、脂肪族ポリエステルおよび／又は脂肪族ポリアミドと、前記芳香族化合物とが、前記脂肪族ポリエステルおよび／又は前記脂肪族ポリアミド１００質量部に対して前記芳香族化合物０．１質量部以上５質量部以下の組成比で結合した結合体である。
脂肪族ポリエステルおよび／又は脂肪族ポリアミド１００質量部に対して、前記芳香族化合物が０．１質量部以上であることにより、成形後の柔軟性に優れる樹脂化合物が実現される。
一方、脂肪族ポリエステルおよび／又は脂肪族ポリアミド１００質量部に対して、前記芳香族化合物が５質量部以下であることにより、樹脂化合物に占める脂肪族ポリエステルおよび／又は脂肪族ポリアミドに由来する構造単位の割合が少なくなり過ぎず、脂肪族ポリエステルおよび／又は脂肪族ポリアミド本来の柔軟性により、成形後の柔軟性に優れる樹脂化合物が実現される。
【００３７】
本実施形態に係る樹脂化合物において、脂肪族ポリエステルおよび／又は脂肪族ポリアミドと前記芳香族化合物とが結合していることは、赤外吸収スペクトルを測定することにより同定される。具体的には、赤外吸収スペクトルを測定し、７３０ｃｍ−１乃至７４０ｃｍ−１付近と３０１０ｃｍ−１付近とにピークが見られた場合に、結合が生じていると同定される。
本実施形態に係る樹脂化合物において、脂肪族ポリエステルおよび／又は脂肪族ポリアミドと前記芳香族化合物との組成比（質量比）は、赤外吸収スペクトルを測定し、脂肪族ポリエステルおよび／又は脂肪族ポリアミド由来のピークと前記芳香族化合物由来のピークの比を計算することにより同定される。
また、樹脂組成物または樹脂成形体に本実施形態に係る樹脂化合物が含まれることは、例えば、赤外吸収スペクトルの測定や、電位差滴定法により検出される。
【００３８】
（脂肪族ポリエステル）
脂肪族ポリエステルとしては、特に制限されるものではないが、例えば、ヒドロキシカルボン酸重合体、脂肪族ジオールと脂肪族カルボン酸との重縮合体等が挙げられる。
脂肪族ポリエステルとして具体的には、例えば、ポリ乳酸、ポリ−３−ヒドロキシブチレート、ポリヒドロキシヘキサネート、ポリヒドロキシバリレート、及びこれらの共重合体、ポリブチレンサクシネート、ポリブチレンアジペート、ポリエレンサクシネート、ポリエチレンアジペート、及びこれらの共重合体などが挙げられる。
これら脂肪族ポリエステルは、１種単独で用いてもよく、２種以上を併用してもよい。
【００３９】
これらの中でも、脂肪族ポリエステルとしては、前記芳香族化合物との組み合わせにおいて、ポリ乳酸、ポリヒドロキシブチレート、ポリブチレンサクシネート、及びこれら２種以上の共重合体がよく、より望ましくはポリ乳酸がよい。
【００４０】
脂肪族ポリエステルは、単一の連続体（例えば、ポリヒドロキシブチレート）でもよく、ポリ乳酸の光学異性体であるＬ体とＤ体が混在していてもよく、また、それらが共重合していてもよい。
【００４１】
脂肪族ポリエステルの重量平均分子量は、特に限定されるものではないが、８０００以上１５００００以下がよく、望ましくは２００００以上１０００００以下である。
なお、重量平均分子量は、ゲルパーミッションクロマトグラフィー装置（島津製作所製Ｐｒｏｍｉｎｅｎｃｅ  ＧＰＣ型）を用い、測定カラムにはＳｈｉｍ−ｐａｃｋ  ＧＰＣ−８０Ｍを使用して測定された値である。以下同様である。
【００４２】
（脂肪族ポリアミド）
脂肪族ポリアミドとしては、特に制限されるものではないが、例えば、ポリヒドロキシアミン、脂肪族アミンと脂肪族ジオールの重縮合体等が挙げられる。
脂肪族ポリアミドとして具体的には、例えば、ポリアミド４−６、ポリアミド６、ポリアミド６−６、ポリアミド６−１０、ポリアミド６−１２、ポリアミド６−１３、ポリアミド６−１４、ポリアミド６−１５、ポリアミド６−１６、ポリアミド９−１０、ポリアミド９−１２、ポリアミド９−１３、ポリアミド９−１４、ポリアミド９−１５、ポリアミド９−３６、ポリアミド１０−６、ポリアミド１０−１０、ポリアミド１０−１２、ポリアミド１０−１３、ポリアミド１０−１４、ポリアミド１１、ポリアミド１２、ポリアミド１２−１０、ポリアミド１２−１２、ポリアミド１２−１３、ポリアミド１２−１４等が挙げられる。
これら脂肪族ポリアミドは、１種単独で用いてもよく、２種以上を併用してもよい。
【００４３】
これらの中でも、脂肪族ポリアミドとしては、前記芳香族化合物との組み合わせにおいて、ポリアミド１１がよい。
【００４４】
脂肪族ポリアミド樹脂の重量平均分子量は、特に限定されるものではないが、５０００以上２０００００以下がよく、望ましくは１００００以上１５００００以下である。
【００４５】
（一般式（１）で表される芳香族化合物）
前記芳香族化合物は、下記一般式（１）で表される芳香族化合物である。
一般式（１）    (Ｘ)−(ＣＨ２ＯＨ)ｎ
一般式（１）中、Ｘは芳香環を１つ以上含むｎ価の基を表し、ｎは２以上１０以下の整数を表す。
【００４６】
一般式（１）においてＸで表される基は、芳香環を１つ以上含み、当該芳香環としては単環でも多環でも縮合環でもよい。
一般式（１）においてＸで表される基としては、例えば、置換又は無置換の、ベンゼン（単環芳香族炭化水素）；ビフェニル、トリフェニル等の複数のベンゼンが単結合した多環芳香族炭化水素；ナフタレン、フェナレン、フェナントレン、アントラセン、トリフェニレン、ピレン、クリセン、テトラセン等の縮合環芳香族炭化水素；ベンゼン、前記多環芳香族炭化水素及び前記縮合環芳香族炭化水素から選ばれる２個以上が単結合した化合物；複数のベンゼンが炭素数１以上１２以下のアルキル基（例えば、メチル基、エチル基、ｎ−プロピル基、イソプロピル基、ｎ−ブチル基、イソブチル基、ｓｅｃ−ブチル基、ｔｅｒｔ−ブチル基、ペンチル基、ヘキシル基等の直鎖状又は分岐鎖状のアルキル基）を介して単結合した化合物；ベンゼン、前記多環芳香族炭化水素及び前記縮合環芳香族炭化水素から選ばれる２個以上が炭素数１以上１２以下のアルキル基（例えば、メチル基、エチル基、ｎ−プロピル基、イソプロピル基、ｎ−ブチル基、イソブチル基、ｓｅｃ−ブチル基、ｔｅｒｔ−ブチル基、ペンチル基、ヘキシル基等の直鎖状又は分岐鎖状のアルキル基）を介して単結合した化合物；等から水素原子がｎ個とれた基が挙げられる。
上記置換の置換基としては、炭素数１以上１２以下のアルキル基、炭素数２以上１２以下のアルケニル基、ヒドロキシ基、ハロゲン原子（例えば、フッ素、塩素、臭素、ヨウ素）等が挙げられる。
前記置換基としては、成形後の柔軟性により優れる樹脂化合物が実現される点で、炭素数１以上６以下のアルキル基（例えば、メチル基、エチル基、ｎ−プロピル基、イソプロピル基、ｎ−ブチル基、イソブチル基、ｓｅｃ−ブチル基、ｔｅｒｔ−ブチル基、ペンチル基、ヘキシル基等の直鎖状又は分岐鎖状のアルキル基）又はヒドロキシ基が望ましく、メチル基又はヒドロキシ基がより望ましい。
【００４７】
一般式（１）において、ｎは、２以上１０以下の整数を表す。即ち、前記芳香族化合物は、２以上１０以下の個数のヒドロキシメチル基（−ＣＨ２ＯＨ）を有する。
前記芳香族化合物は、ヒドロキシメチル基を介して脂肪族ポリエステル又は脂肪族ポリアミドの分子末端のカルボキシル基と共有結合し、更に、別のヒドロキシメチル基を介して脂肪族ポリエステル又は脂肪族ポリアミドが有するカルボニル基と疑似架橋構造を形成するために、ヒドロキシメチル基を２個以上有する必要がある。
ヒドロキシメチル基の個数が２個以上であると、疑似架橋構造が十分に形成され、柔軟性や難燃性に対する効果が十分に得られる傾向がある。一方、ヒドロキシメチル基の個数が１０個以下であると、架橋反応が進み過ぎることが抑制され、柔軟性が保持される傾向がある。
ｎは、成形後の柔軟性により優れる樹脂化合物が実現される点で、望ましくは２以上８以下の整数がよく、より望ましくは３以上７以下の整数がよい。
【００４８】
前記芳香族化合物は、前記一般式（１）におけるヒドロキシメチル基の少なくとも１つが、前記Ｘで表される基における芳香環に直接結合した芳香族化合物がよい。より望ましくは、前記一般式（１）におけるヒドロキシメチル基の２つ以上が、前記Ｘで表される基における芳香環に直接結合した芳香族化合物がよく、更に望ましくは、前記一般式（１）におけるヒドロキシメチル基の全てが、前記Ｘで表される基における芳香環に直接結合した芳香族化合物がよい。
ヒドロキシメチル基自体は短く、前記Ｘで表される基における芳香環と、脂肪族ポリエステルおよび／又は脂肪族ポリアミドとが、この短いヒドロキシメチル基を介して共有結合しまた疑似架橋構造で結ばれる結果、熱分解を起こしにくく成形後の熱耐性に優れる樹脂化合物が実現されるものと考えられる。
【００４９】
前記芳香族化合物は、成形後の柔軟性により優れる樹脂化合物が実現される点で、下記一般式（２）で表される芳香族化合物、下記一般式（３）で表される芳香族化合物、及び下記一般式（４）で表される芳香族化合物から選ばれる少なくとも１種がよい。
【００５０】
［一般式（２）で表される芳香族化合物］
前記芳香族化合物の望ましい態様の１つは、下記一般式（２）で表される芳香族化合物である。
【００５１】
【化４】
2013129710.tif 000005
【００５２】
一般式（２）中、Ｒ１は水素原子又は置換基を表す。ｍは２以上６以下の整数を表す。
（６−ｍ）が２以上のとき、Ｒ１は同じでもよく異なっていてもよい。
【００５３】
一般式（２）において、Ｒ１が置換基の場合、当該置換基としては、炭素数１以上１２以下のアルキル基、炭素数２以上１２以下のアルケニル基、ヒドロキシ基、ハロゲン原子（例えば、フッ素、塩素、臭素、ヨウ素）等が挙げられる。
前記置換基としては、成形後の柔軟性により優れる樹脂化合物が実現される点で、炭素数１以上６以下のアルキル基（例えば、メチル基、エチル基、ｎ−プロピル基、イソプロピル基、ｎ−ブチル基、イソブチル基、ｓｅｃ−ブチル基、ｔｅｒｔ−ブチル基、ペンチル基、ヘキシル基等の直鎖状又は分岐鎖状のアルキル基）又はヒドロキシ基が望ましく、メチル基又はヒドロキシ基がより望ましい。
一般式（２）で表される芳香族化合物は、成形後の柔軟性により優れる樹脂化合物が実現される点で、炭素数１以上６以下のアルキル基を少なくとも１個、及びヒドロキシ基を少なくとも１個有することが望ましい。
【００５４】
一般式（２）において、ｍは、２以上６以下の整数を表す。ｍは、成形後の柔軟性により優れる樹脂化合物が実現される点で、望ましくは２以上４以下の整数がよく、より望ましくは２がよい。
【００５５】
一般式（２）で表される芳香族化合物は、少なくとも２個含まれるヒドロキシメチル基のうちの２個が、互いにメタ位又はパラ位に位置することが望ましい。
【００５６】
［一般式（３）で表される芳香族化合物］
前記芳香族化合物の望ましい態様の１つは、下記一般式（３）で表される芳香族化合物である。
【００５７】
【化５】
2013129710.tif 000006
【００５８】
一般式（３）中、Ｒ２、Ｒ３、Ｒ４及びＲ５はそれぞれ独立に水素原子又は置換基を表す。ｐ及びｑはそれぞれ独立に１以上５以下の整数を表す。ｒは０以上１０以下の整数を表す
（５−ｐ）が２以上のとき、Ｒ２は同じでもよく異なっていてもよい。（５−ｑ）が２以上のとき、Ｒ３は同じでもよく異なっていてもよい。
ｒが２以上のとき、（−Ｒ４ＣＲ５−）は同じでもよく異なっていてもよい。
【００５９】
一般式（３）において、Ｒ２が置換基の場合、当該置換基としては、炭素数１以上１２以下のアルキル基、炭素数２以上１２以下のアルケニル基、ヒドロキシ基、ハロゲン原子（例えば、フッ素、塩素、臭素、ヨウ素）等が挙げられる。
前記置換基としては、成形後の柔軟性により優れる樹脂化合物が実現される点で、炭素数１以上６以下のアルキル基（例えば、メチル基、エチル基、ｎ−プロピル基、イソプロピル基、ｎ−ブチル基、イソブチル基、ｓｅｃ−ブチル基、ｔｅｒｔ−ブチル基、ペンチル基、ヘキシル基等の直鎖状又は分岐鎖状のアルキル基）又はヒドロキシ基が望ましく、メチル基又はヒドロキシ基がより望ましい。
一般式（３）において、Ｒ３が置換基の場合も上記と同様である。
一般式（３）で表される芳香族化合物は、成形後の柔軟性により優れる樹脂化合物が実現される点で、Ｒ２の少なくとも１個とＲ３の少なくとも１個とが、ヒドロキシ基であることが望ましい。
【００６０】
一般式（３）において、ｐ及びｑはそれぞれ独立に、１以上５以下の整数を表す。ｐ及びｑは、成形後の柔軟性により優れる樹脂化合物が実現される点で、望ましくはそれぞれ独立に１以上３以下の整数がよく、より望ましくはそれぞれ独立に１又は２がよく、成形後の難燃性に優れる樹脂化合物が実現される点で、望ましくは共に２がよい。
【００６１】
一般式（３）において、Ｒ４が置換基の場合、当該置換基としては、炭素数１以上１２以下のアルキル基、炭素数２以上１２以下のアルケニル基、ハロゲン原子（例えば、フッ素、塩素、臭素、ヨウ素）等が挙げられる。
Ｒ４で表される置換基としては、炭素数１以上６以下のアルキル基（例えば、メチル基、エチル基、ｎ−プロピル基、イソプロピル基、ｎ−ブチル基、イソブチル基、ｓｅｃ−ブチル基、ｔｅｒｔ−ブチル基、ペンチル基、ヘキシル基等の直鎖状又は分岐鎖状のアルキル基）が望ましく、メチル基がより望ましい。
Ｒ５が置換基の場合も上記と同様である。
一般式（３）において、Ｒ４及びＲ５はそれぞれ独立に、水素原子又はメチル基が望ましい。
【００６２】
一般式（３）において、ｒは、０以上１０以下の整数を表し、成形後の難燃性により優れる樹脂化合物が実現される点で、望ましくは１以上６以下の整数がよく、より望ましくは１以上４以下の整数がよい。
【００６３】
一般式（３）で表される芳香族化合物は、２個のベンゼン環において、（−Ｒ４ＣＲ５−）が結合している位置のメタ位又はパラ位に、ヒドロキシメチル基が位置することが望ましい。
【００６４】
［一般式（４）で表される芳香族化合物］
前記芳香族化合物の望ましい態様の１つは、下記一般式（４）で表される芳香族化合物である。
【００６５】
【化６】
2013129710.tif 000007
【００６６】
一般式（４）中、Ｒ６、Ｒ７、Ｒ８、Ｒ９、Ｒ１０、Ｒ１１、Ｒ１２、Ｒ１３、Ｒ１４、Ｒ１５、Ｒ１６、Ｒ１７、Ｒ１８及びＲ１９はそれぞれ独立に水素原子又は置換基を表す。ｄ及びｆはそれぞれ独立に１以上５以下の整数を表し、ｅ及びｇはそれぞれ独立に０以上５以下の整数を表す。ただし、ｄとｅとｆとｇとの合計は１０以下である。ｈ、ｉ、ｊ及びｋはそれぞれ独立に０以上１０以下の整数を表す。
（５−ｄ）が２以上のとき、Ｒ６は同じでもよく異なっていてもよい。（５−ｅ）が２以上のとき、Ｒ７は同じでもよく異なっていてもよい。（５−ｆ）が２以上のとき、Ｒ８は同じでもよく異なっていてもよい。（５−ｇ）が２以上のとき、Ｒ９は同じでもよく異なっていてもよい。
ｈが２以上のとき、（−Ｒ１２ＣＲ１３−）は同じでもよく異なっていてもよい。ｉが２以上のとき、（−Ｒ１４ＣＲ１５−）は同じでもよく異なっていてもよい。ｊが２以上のとき、（−Ｒ１６ＣＲ１７−）は同じでもよく異なっていてもよい。ｋが２以上のとき、（−Ｒ１８ＣＲ１９−）は同じでもよく異なっていてもよい。
【００６７】
一般式（４）において、Ｒ６が置換基の場合、当該置換基としては、炭素数１以上１２以下のアルキル基、炭素数２以上１２以下のアルケニル基、ヒドロキシ基、ハロゲン原子（例えば、フッ素、塩素、臭素、ヨウ素）等が挙げられる。
前記置換基としては、成形後の柔軟性により優れる樹脂化合物が実現される点で、炭素数１以上６以下のアルキル基（例えば、メチル基、エチル基、ｎ−プロピル基、イソプロピル基、ｎ−ブチル基、イソブチル基、ｓｅｃ−ブチル基、ｔｅｒｔ−ブチル基、ペンチル基、ヘキシル基等の直鎖状又は分岐鎖状のアルキル基）又はヒドロキシ基が望ましく、メチル基又はヒドロキシ基がより望ましい。
一般式（４）において、Ｒ７、Ｒ８及びＲ９が置換基の場合も上記と同様である。
【００６８】
一般式（４）において、ｄ及びｆはそれぞれ独立に、１以上５以下の整数を表す。ｄ及びｆは、成形後の柔軟性により優れる樹脂化合物が実現される点で、望ましくはそれぞれ独立に１以上３以下の整数がよく、より望ましくはそれぞれ独立に１又は２がよく、更に望ましくは共に１がよい。
一般式（４）において、ｅ及びｇはそれぞれ独立に、０以上５以下の整数を表す。ｅ及びｇは、成形後の柔軟性により優れる樹脂化合物が実現される点で、望ましくはそれぞれ独立に０以上４以下の整数がよく、より望ましくはそれぞれ独立に０又は１がよく、更に望ましくは共に１がよい。
一般式（４）において、ｄ、ｅ、ｆ及びｇは、成形後の柔軟性により優れる樹脂化合物が実現される点で、望ましくは共に１がよい。
【００６９】
一般式（４）において、Ｒ１０が置換基の場合、当該置換基としては、炭素数１以上１２以下のアルキル基、炭素数２以上１２以下のアルケニル基、ハロゲン原子（例えば、フッ素、塩素、臭素、ヨウ素）等が挙げられる。
Ｒ１０で表される置換基としては、炭素数１以上６以下のアルキル基（例えば、メチル基、エチル基、ｎ−プロピル基、イソプロピル基、ｎ−ブチル基、イソブチル基、ｓｅｃ−ブチル基、ｔｅｒｔ−ブチル基、ペンチル基、ヘキシル基等の直鎖状又は分岐鎖状のアルキル基）が望ましく、メチル基がより望ましい。
Ｒ１１、Ｒ１２、Ｒ１３、Ｒ１４、Ｒ１５、Ｒ１６、Ｒ１７、Ｒ１８及びＲ１９が置換基の場合も上記と同様である。
一般式（４）において、Ｒ１０、Ｒ１１、Ｒ１２、Ｒ１３、Ｒ１４、Ｒ１５、Ｒ１６、Ｒ１７、Ｒ１８及びＲ１９はそれぞれ独立に、水素原子又はメチル基が望ましい。
【００７０】
一般式（４）において、ｈ、ｉ、ｊ及びｋはそれぞれ独立に、０以上１０以下の整数を表す。ｈ、ｉ、ｊ及びｋは、成形後の柔軟性により優れる樹脂化合物が実現される点で、望ましくはそれぞれ独立に０以上５以下の整数がよく、より望ましくはそれぞれ独立に０又は１がよく、更に望ましくは共に０がよい。
【００７１】
一般式（４）で表される芳香族化合物は、４個のベンゼン環において、それぞれ（−Ｒ１２ＣＲ１３−）、（−Ｒ１４ＣＲ１５−）、（−Ｒ１６ＣＲ１７−）、（−Ｒ１８ＣＲ１９−）が結合している位置のメタ位又はパラ位に、ヒドロキシメチル基が位置することが望ましい。
【００７２】
前記芳香族化合物としては、具体例には例えば以下の化合物が挙げられる。
【００７３】
【化７】
2013129710.tif 000008
【００７４】
【化９】
2013129710.tif 000009
【００７５】
【化１０】
2013129710.tif 000010
【００７６】
【化１１】
2013129710.tif 000011
【００７７】
前記芳香族化合物としては、成形後の柔軟性により優れる樹脂化合物を実現する点で、芳香環の個数が１以上４以下であることがよく、１以上４以下の範囲で芳香環の個数は多いほど望ましい。
前記芳香族化合物としては、成形後の柔軟性により優れ、また、熱分解を起こしにくく熱耐性もよい樹脂化合物を実現する点で、ヒドロキシメチル基の個数が１以上４以下であることがよく、１以上４以下の範囲でヒドロキシメチル基の個数は多いほど望ましい。
前記芳香族化合物としては、成形後の柔軟性により優れる樹脂化合物を実現する点で、望ましくはビスフェノールであることがよい。
【００７８】
前記の例示化合物（１）〜（１３）の中でも、前記芳香族化合物としては、成形後の柔軟性により優れる樹脂化合物を実現する点で、望ましくは例示化合物（１）〜（６）がよく、より望ましくは例示化合物（５）及び（６）がよい。
【００７９】
一般式（１）で表される芳香族化合物は、例えば、通常ビスフェノールを合成する時と同じように、ヒドロキシフェニル基を有する芳香族化合物とケトンとの反応によって合成される。
【００８０】
（樹脂化合物の製造方法）
本実施形態に係る樹脂化合物は、例えば、脂肪族ポリエステルおよび／又は脂肪族ポリアミドと、前記芳香族化合物との混合物を溶融混練することにより製造される。
ここで、溶融混練の手段としては公知の手段が挙げられ、具体的には例えば、二軸押出機、ヘンシェルミキサー、バンバリーミキサー、単軸スクリュー押出機、多軸スクリュー押出機、コニーダ等が挙げられる。
【００８１】
＜樹脂組成物＞
本実施形態に係る樹脂組成物は、本実施形態に係る樹脂化合物と縮合リン酸エステルとを含む。
本実施形態に係る樹脂組成物では、上記組成により、従来公知の難燃剤のなかで縮合リン酸エステルでない難燃剤を含有する場合に比べ、成形後の機械的強度に優れる樹脂組成物が実現される。この理由は定かではないが、以下に示す理由によるものと考えられる。
【００８２】
本実施形態に係る樹脂化合物は、脂肪族ポリエステルおよび／又は脂肪族ポリアミドと、前記芳香族化合物とが、共有結合と疑似架橋構造で繋がっていると考えられ、樹脂化合物内部および樹脂化合物間に、縮合リン酸エステルが入り込む隙間があると考えられる。そして、縮合リン酸エステルは、前記隙間に入り込むことで、樹脂組成物全体に分散するものと考えられる。その結果、本実施形態に係る樹脂組成物は、樹脂化合物本来の柔軟性が保たれ成形後の機械的強度が実現されるものと考えられる。
そして、本実施形態に係る樹脂化合物は、縮合リン酸エステルを含むことによる難燃性が実現されるものと考えられる。
【００８３】
（縮合リン酸エステル）
縮合リン酸エステルとしては、例えば、ビスフェノールＡ型、ビフェニレン型、イソフタル型などの芳香族縮合リン酸エステルが挙げられる。具体的には、例えば、下記一般式（Ａ）で表される縮合リン酸エステル及び一般式（Ｂ）で表される縮合リン酸エステルが挙げられる。
【００８４】
【化１２】
2013129710.tif 000012
【００８５】
一般式（Ａ）中、Ｑ１、Ｑ２、Ｑ３及びＱ４はそれぞれ独立に水素原子又は炭素数１以上６以下のアルキル基を表し、Ｑ５、Ｑ６、Ｑ７及びＱ８はそれぞれ独立に水素原子又はメチル基を表し、ｍ１、ｍ２、ｍ３及びｍ４はそれぞれ独立に０以上３以下の整数を示し、ｍ５及びｍ６はそれぞれ独立に０以上２以下の整数を表し、ｎ１は０以上１０以下の整数を表す。
【００８６】
一般式（Ｂ）中、Ｑ９、Ｑ１０、Ｑ１１及びＱ１２はそれぞれ独立に水素原子又は炭素数１以上６以下のアルキル基を表し、Ｑ１３は水素原子又はメチル基を表し、ｍ７、ｍ８、ｍ９及びｍ１０はそれぞれ独立に０以上３以下の整数を表し、ｍ１１は０以上４以下の整数を表し、ｎ２は０以上１０以下の整数を表す。
【００８７】
縮合リン酸エステルは合成品でも市販品でもよい。縮合リン酸エステルの市販品として、例えば、大八化学社製の市販品である「ＰＸ２００」、「ＰＸ２０１」、「ＰＸ２０２」、「ＣＲ７４１」等、アデカ社製の市販品である「アデカスタブＦＰ２１００」、「アデカスタブＦＰ２２００」等が挙げられる。
【００８８】
これらの中でも、縮合リン酸エステルとしては、樹脂組成物に含まれる樹脂化合物との組み合わせで成形後の機械的強度および難燃性が顕著な点から、下記構造式（Ｃ）で示される化合物（大八化学社製「ＰＸ２００」）、及び下記構造式（Ｄ）で示される化合物（大八化学社製「ＣＲ７４１」）から選択される少なくとも１種であることがよい。
【００８９】
【化１３】
2013129710.tif 000013
【００９０】
縮合リン酸エステルの含有量は、樹脂組成物に含まれる樹脂化合物を構成する脂肪族ポリエステルおよび／又は脂肪族ポリアミドの総量に対して、５質量％以上３０質量％以下であることがよく、望ましくは１０質量％以上１５質量％以下である。縮合リン酸エステルの含有量を５質量％以上とすることにより、得られる樹脂成形体の難燃性がより優れる。一方、縮合リン酸エステルの含有量を３０質量％以下とすることにより、得られる樹脂成形体の機械的強度がより優れる。
【００９１】
（その他の成分）
本実施形態に係る樹脂組成物は、必要に応じて、その他の成分を含んでいてもよい。その他の成分の含有量は、樹脂組成物全体に対して、０質量％以上１０質量％以下であることがよく、望ましくは０質量％以上５質量％以下である。ここで、「０質量％」とはその他の成分を含まないことを意味する。
【００９２】
その他の成分としては、例えば、相溶化剤、可塑剤、酸化防止剤、離型剤、耐光剤、耐候剤、難燃剤、着色剤、顔料、改質剤、ドリップ防止剤、帯電防止剤、耐加水分解防止剤、充填剤、補強剤（ガラス繊維、炭素繊維、タルク、クレー、マイカ、ガラスフレーク、ミルドガラス、ガラスビーズ、結晶性シリカ、アルミナ、窒化ケイ素、窒化アルミナ、ボロンナイトライド等）等が挙げられる。
【００９３】
本実施形態に係る樹脂組成物は、脂肪族ポリエステルおよび／又は脂肪族ポリアミド以外の他の樹脂を含有していてもよい。但し、他の樹脂は、成形機による成形性が低減しない範囲で配合する。
他の樹脂としては、例えば、従来公知の熱可塑性樹脂が挙げられ、具体的には、ポリカーボネート樹脂；ポリプロピレン樹脂；芳香族ポリエステル樹脂；ポリオレフィン樹脂；ポリエステルカーボネート樹脂；ポリフェニレンエーテル樹脂；ポリフェニレンスルフィド樹脂；ポリスルフォン樹脂；ポリエーテルスルフォン樹脂；ポリアリーレン樹脂；ポリエーテルイミド樹脂；ポリアセタール樹脂；ポリビニルアセタール樹脂；ポリケトン樹脂；ポリエーテルケトン樹脂；ポリエーテルエーテルケトン樹脂；ポリアリールケトン樹脂；ポリエーテルニトリル樹脂；液晶樹脂；ポリベンズイミダゾール樹脂；ポリパラバン酸樹脂；芳香族アルケニル化合物、メタクリル酸エステル、アクリル酸エステル、及びシアン化ビニル化合物からなる群より選ばれる１種以上のビニル単量体を、重合若しくは共重合させて得られるビニル系重合体若しくは共重合体樹脂；ジエン−芳香族アルケニル化合物共重合体樹脂；シアン化ビニル−ジエン−芳香族アルケニル化合物共重合体樹脂；芳香族アルケニル化合物−ジエン−シアン化ビニル−Ｎ−フェニルマレイミド共重合体樹脂；シアン化ビニル−（エチレン−ジエン−プロピレン（ＥＰＤＭ））−芳香族アルケニル化合物共重合体樹脂；ポリオレフィン；塩化ビニル樹脂；塩素化塩化ビニル樹脂等が挙げられる。
これら樹脂は、１種単独で用いてもよく、２種以上併用してもよい。
【００９４】
（樹脂組成物の製造方法）
本実施形態に係る樹脂組成物は、例えば、上記各成分の混合物を溶融混練することにより製造される。
ここで、溶融混練の手段としては公知の手段が挙げられ、具体的には例えば、二軸押出機、ヘンシェルミキサー、バンバリーミキサー、単軸スクリュー押出機、多軸スクリュー押出機、コニーダ等が挙げられる。
【００９５】
＜樹脂成形体＞
本実施形態に係る樹脂成形体は、本実施形態に係る樹脂化合物又は本実施形態に係る樹脂組成物を含んで構成されている。つまり、本実施形態に係る樹脂成形体は、本実施形態に係る樹脂化合物又は本実施形態に係る樹脂組成物と同じ組成で構成されている。
具体的には、本実施形態に係る樹脂成形体は、本実施形態に係る樹脂化合物又は本実施形態に係る樹脂組成物を成形して得られる。ここで、成形方法は、例えば、射出成形、押し出し成形、ブロー成形、熱プレス成形、カレンダ成形、コーテイング成形、キャスト成形、ディッピング成形、真空成形、トランスファ成形などを適用してよい。
【００９６】
本実施形態に係る樹脂成形体は、材料である樹脂化合物および樹脂組成物において、脂肪族ポリエステルおよび／又は脂肪族ポリアミドと前記芳香族化合物とが疑似架橋構造で柔軟に繋がっていると考えられ、その結果、材料である樹脂化合物および樹脂組成物が熱可塑性を有し、したがって、射出成形による成形が実現される。本実施形態に係る樹脂成形体は、射出成形により、自由な形状が実現される。
【００９７】
射出成形は、例えば、日精樹脂工業製ＮＥＸ１５０、日精樹脂工業製ＮＥＸ７００００、東芝機械製ＳＥ５０Ｄ等の市販の装置を用いて行ってもよい。
この際、シリンダ温度としては、１７０℃以上２８０℃以下とすることが望ましく、１８０℃以上２７０℃以下とすることがより望ましい。また、金型温度としては、４０℃以上１１０℃以下とすることが望ましく、５０℃以上１１０℃以下とすることがより望ましい。
【００９８】
本実施形態に係る樹脂成形体は、電子・電気機器、家電製品、容器、自動車内装材などの用途に好適に用いられる。より具体的には、家電製品や電子・電気機器などの筐体、各種部品など、ラッピングフィルム、ＣＤ−ＲＯＭやＤＶＤなどの収納ケース、食器類、食品トレイ、飲料ボトル、薬品ラップ材などであり、中でも、電子・電気機器の部品に好適である。
【００９９】
図１は、本実施形態に係る樹脂成形体を備える電子・電気機器の部品の一例である画像形成装置を、前側から見た外観斜視図である。
図１の画像形成装置１００は、本体装置１１０の前面にフロントカバー１２０ａ，１２０ｂを備えている。これらのフロントカバー１２０ａ，１２０ｂは、操作者が装置内を操作するよう開閉自在となっている。これにより、操作者は、トナーが消耗したときにトナーを補充したり、消耗したプロセスカートリッジを交換したり、装置内で紙詰まりが発生したときに詰まった用紙を取り除いたりする。図１には、フロントカバー１２０ａ，１２０ｂが開かれた状態の装置が示されている。
【０１００】
本体装置１１０の上面には、用紙サイズや部数等の画像形成に関わる諸条件が操作者からの操作によって入力される操作パネル１３０、及び、読み取られる原稿が配置されるコピーガラス１３２が設けられている。また、本体装置１１０は、その上部に、コピーガラス１３２上に原稿を搬送する自動原稿搬送装置１３４を備えている。更に、本体装置１１０は、コピーガラス１３２上に配置された原稿画像を走査して、その原稿画像を表わす画像データを得る画像読取装置を備えている。この画像読取装置によって得られた画像データは、制御部を介して画像形成ユニットに送られる。なお、画像読取装置及び制御部は、本体装置１１０の一部を構成する筐体１５０の内部に収容されている。また、画像形成ユニットは、着脱自在なプロセスカートリッジ１４２として筐体１５０に備えられている。プロセスカートリッジ１４２の着脱は、操作レバー１４４を回すことによって行われる。
【０１０１】
本体装置１１０の筐体１５０には、トナー収容部１４６が取り付けられており、トナー供給口１４８からトナーが補充される。トナー収容部１４６に収容されたトナーは現像装置に供給されるようになっている。
【０１０２】
一方、本体装置１１０の下部には、用紙収納カセット１４０ａ，１４０ｂ，１４０ｃが備えられている。また、本体装置１１０には、一対のローラで構成される搬送ローラが装置内に複数個配列されることによって、用紙収納カセットの用紙が上部にある画像形成ユニットまで搬送される搬送経路が形成されている。なお、各用紙収納カセットの用紙は、搬送経路の端部近傍に配置された用紙取出し機構によって１枚ずつ取り出されて、搬送経路へと送り出される。また、本体装置１１０の側面には、手差しの用紙供給部１３６が備えられており、ここからも用紙が供給される。
【０１０３】
画像形成ユニットによって画像が形成された用紙は、本体装置１１０の一部を構成する筐体１５２によって支持された相互に接触する２個の定着ロールの間に順次移送された後、本体装置１１０の外部に排紙される。本体装置１１０には、用紙供給部１３６が設けられている側と反対側に用紙排出部１３８が複数備えられており、これらの用紙排出部に画像形成後の用紙が排出される。
【０１０４】
画像形成装置１００において、例えば、フロントカバー１２０ａ，１２０ｂ、プロセスカートリッジ１４２の外装、筐体１５０及び筐体１５２に、本実施形態に係る樹脂成形体が用いられている。
【実施例】
【０１０５】
以下に実施例を挙げて本発明を具体的に説明するが、本発明はこれらの実施例に制限されるものではない。
【０１０６】
＜実施例１〜２２、比較例１〜１０＞
（樹脂化合物の製造）
表１及び２に示す組成比（表１及び２中の数値は質量部である）で材料を混合し、二軸押出装置（東芝機械製、ＴＥＭ３０００）を用い、表１及び２に示す混練温度（℃）のシリンダ温度にて混練し、冷却し、ペレタイズして、樹脂化合物のペレットを得た。
ただし、比較例７〜１０については、表２に示す電子線照射の条件にて電子線を照射しながら混練した。
【０１０７】
【表１】
2013129710.tif 000014
【０１０８】
【表２】
2013129710.tif 000015
【０１０９】
（樹脂化合物の同定）
各実施例について、赤外吸収スペクトル測定装置（島津製作所製、ＩＲＡｆｆｉｎｉｔｙ−１）にて吸収スペクトルを測定して樹脂化合物を同定した。吸収スペクトルの例として、実施例５に係る樹脂化合物の吸収スペクトルを図２に示し、実施例１８に係る樹脂化合物の吸収スペクトルを図３に示す。
図２に示すとおり、ポリ乳酸の吸収以外に７４０ｃｍ−１付近と３０１０ｃｍ−１付近とに、ポリ乳酸に例示化合物（５）が結合したことによって生じたピークが見られることから、ポリ乳酸と例示化合物（５）とが結合した樹脂化合物が得られていることがわかる。また、ポリ乳酸由来のピークと芳香族化合物由来のピークとの比から、混合比と同じ組成比の樹脂化合物が得られていることがわかる。
図３に示すとおり、ポリアミド１１の吸収以外に７３０ｃｍ−１付近と３０１０ｃｍ−１付近とに、ポリアミド１１に例示化合物（５）が結合したことによって生じたピークが見られることから、ポリアミド１１と例示化合物（５）とが結合した樹脂化合物が得られていることがわかる。また、ポリアミド１１由来のピークと芳香族化合物由来のピークとの比から、混合比と同じ組成比の樹脂化合物が得られていることがわかる。
【０１１０】
＜実施例１０１〜１１４＞
（樹脂組成物の製造）
表３に示す組成比（表３中の数値は質量部である）で材料を混合し、二軸押出装置（東芝機械製、ＴＥＭ３０００）を用い、表３に示す混練温度（℃）のシリンダ温度にて混練し、冷却し、ペレタイズして、樹脂組成物のペレットを得た。
【０１１１】
【表３】
2013129710.tif 000016
【０１１２】
＜実施例２０１〜２２２、比較例２０１〜２１０、実施例３０１〜３１４＞
上記で得た樹脂化合物または樹脂組成物のペレットを、射出成形機（日精樹脂工業製、ＮＥＸ１５０）を用い、表４又は５に示す成形条件のシリンダ温度（℃）及び金型温度（℃）にて射出成形し、ＩＳＯ多目的ダンベル試験片（試験部長さ１００ｍｍ、幅１０ｍｍ、厚さ４ｍｍ）とＵＬ試験片（長さ１２５ｍｍ、幅１３ｍｍ、厚さ１．６ｍｍ）とＤ２試験片（長さ６０ｍｍ、幅６０ｍｍ、厚さ２ｍｍ）とを得た。
【０１１３】
（評価）
上記で得た各試験片について以下の評価を行った。結果を表４及び５に示す。
【０１１４】
−引張破断伸度−
ＩＳＯ多目的ダンベル試験片を用い、ＩＳＯ５２７−１，２に従い、材料試験機（東洋精機製作所製、インストロンＶＲ６）にて引張破断伸度（％）を測定し、柔軟性を評価した。
【０１１５】
−曲げ破断歪−
ＩＳＯ多目的ダンベル試験片を用い、ＩＳＯ１７８に従い、材料試験機（東洋精機製作所製、インストロンＶＲ６）にて曲げ破断歪（％）を測定し、柔軟性を評価した。
【０１１６】
−面衝撃強度−
Ｄ２試験片を用い、ＩＳＯ６６０３に従い、衝撃測定装置（三井リサーチセンター製）にて高速面衝撃強度（Ｊ）を測定した。
【０１１７】
−難燃性−
ＵＬ試験片を用い、ＵＬ９４のＶテストに従い、難燃性を評価した。評価基準は、難燃性が優れる順にＶ−０、Ｖ−１、Ｖ−２であり、Ｖ−２より劣る場合、即ち試験片が延焼してしまった場合をＶ−Ｎｏｔと示した。
【０１１８】
−荷重たわみ温度−
ＩＳＯ多目的ダンベル試験片を用い、ＩＳＯ７５に従い、ＨＤＴ測定装置（東洋精機製作所製、ＨＤＴ−３）にて１．８ＭＰａ荷重の条件にて、荷重たわみ温度（℃）を測定し、耐熱性を評価した。
【０１１９】
【表４】
2013129710.tif 000017
【０１２０】
上記結果から、類似する組成において、特定の芳香族化合物を特定の組成比で含む実施例に係る樹脂化合物は、特定の芳香族化合物を特定の組成比で含まない比較例に係る樹脂化合物に比べ、引張破断伸度、曲げ破断歪、面衝撃強度（これらの中でも特に曲げ破断歪）が優れており、成形後の柔軟性に優れることがわかる。
【０１２１】
【表５】
2013129710.tif 000018
【０１２２】
上記結果から、類似する組成において、難燃剤として縮合リン酸エステルを含有する実施例３０１〜３１０に係る樹脂組成物は、難燃剤として縮合リン酸エステル以外の難燃剤を含有する実施例３１１〜３１４に係る樹脂組成物に比べ、引張破断伸度、曲げ破断歪、面衝撃強度（これらの中でも特に引張破断伸度）が優れており、成形後の機械的強度に優れることがわかる。
【０１２３】
ここに、各表中の材料種の詳細を示す。
−脂肪族ポリエステル−
・ポリ乳酸：「テラマックＴＥ２０００」ユニチカ社製
・ポリ乳酸：「３０５１Ｄ」ネイチャーワークス社製
・ポリヒドロキシブチレート：「バイオポールＤ４００Ｇ」日本モンサント社製
−脂肪族ポリアミド−
・ポリアミド１１：「リルサン」アルケマ社製
【０１２４】
−芳香族化合物−
・既述の例示化合物（１）：一般式（１）で表される芳香族化合物
・既述の例示化合物（２）：一般式（１）で表される芳香族化合物
・既述の例示化合物（３）：一般式（１）で表される芳香族化合物
・既述の例示化合物（４）：一般式（１）で表される芳香族化合物
・既述の例示化合物（５）：一般式（１）で表される芳香族化合物
・既述の例示化合物（６）：一般式（１）で表される芳香族化合物
・既述の例示化合物（８）：一般式（１）で表される芳香族化合物
・既述の例示化合物（９）：一般式（１）で表される芳香族化合物
・既述の例示化合物（１１）：一般式（１）で表される芳香族化合物
・下記の芳香族化合物（１４）
【０１２５】
【化１４】
2013129710.tif 000019
【０１２６】
−シアヌレート化合物−
・「ファンクリルＦＡ−７３１Ａ」日立化成工業社製：下記のシアヌレート化合物（１）
・トリアリルシアヌレート：下記のシアヌレート化合物（２）
【０１２７】
【化１５】
2013129710.tif 000020
【０１２８】
−縮合リン酸エステル−
・既述の構造式（Ｃ）で表される化合物：「ＰＸ２００」大八化学社製
・既述の構造式（Ｄ）で表される化合物：「ＣＲ７４１」大八化学社製
−難燃剤−
・ポリリン酸アンモニウム：「ＥＸＯＬＩＴ ＡＰ４２２」クラリアントジャパン社製 
【符号の説明】
【０１２９】
１００  画像形成装置
１１０  本体装置
１２０ａ、１２０ｂ  フロントカバー
１３６  用紙供給部
１３８  用紙排出部
１４２  プロセスカートリッジ
１５０、１５２  筐体
【図１】
2013129710.tif 000024
【図２】
2013129710.tif 000025
【図３】
2013129710.tif 000026